СПОСОБ ПОВТОРНОГО ИСПОЛЬЗОВАНИЯ РЕНИЯ ИЗ ОТРАБОТАННОГО КАТАЛИЗАТОРА ЭПОКСИДИРОВАНИЯ, ЯВЛЯЮЩЕГОСЯ ИСТОЧНИКОМ ВТОРИЧНОГО РЕНИЯ

1. Способ повторного использования рения из отработанного катализатора эпоксидирования, являющегося источником вторичного рения, включающий
3
обеспечение источника вторичного рения, включающего отработанный катализатор эпоксидирования, содержащий рений, при этом отработанный катализатор эпоксидирования, являющийся источником вторичного рения, характеризуется суммарным съемом оксида алкилена 0,16 кт/м отработанного катализатора эпоксидирования или более;
контактирование отработанного катализатора эпоксидирования, являющегося источником вторичного рения, с водной жидкостью с получением обедненного по рению отработанного катализатора эпоксидирования и водного экстракта, включающего экстрагированный рений;
разделение водного экстракта и обедненного по рению отработанного катализатора эпоксидирования; и,
использование экстрагированного рения в качестве источника рения в последующем способе.
2. Способ по п.1, дополнительно включающий отделение экстрагированного рения от водного экстракта с получением извлеченного рения.
3. Способ по п.2, включающий удаление разбавителя из водного экстракта с помощью метода, выбранного из группы, состоящей из сублимации, ректификации, концентрирования, и их комбинаций.
4. Способ по п.2, включающий пропускание водного экстракта через слой смолы и собирание извлеченного рения из слоя смолы.
5. Способ по п.1, дополнительно включающий нанесение экстрагированного рения на материал, являющийся объектом для нанесения, с образованием катализатора эпоксидирования или предшественника катализатора эпоксидирования.
6. Способ по п.5, включающий контактирование материала, являющегося объектом для нанесения, со смесью для нанесения, включающей водный экстракт.
7. Способ по п.2, включающий нанесение извлеченного рения на материал, являющийся объектом для нанесения, с образованием катализатора эпоксидирования или предшественника катализатора эпоксидирования.
8. Способ по пп.5 и 6 или 7, в котором материал, являющийся объектом для нанесения, включает отработанный катализатор эпоксидирования для приготовления регенерированного катализатора эпоксидирования.
3
3
3
3
3
9. Способ по п.1, в котором отработанный катализатор, являющийся источником вторичного рения, характеризуется суммарным съемом оксида алкилена 0,2 кт/м отработанного катализатора эпоксидирования или более, в частности, 0,3 кт/м, 0,45 кт/м или более, 0,7 кт/м или более, или 1 кт/м или более отработанного катализатора эпоксидирования, являющегося вторичным источником рения.
10. Способ по п.1, в котором водную жидкость выбирают из группы, состоящей из воды; водной жидкости, включающей одну или более добавок, выбранных из солей, кислот, оснований, и пероксидов; водного органического разбавителя; и их смесей.
11. Способ по п.10, в котором водная жидкость является водой.
12. Способ по п.8, дополнительно включающий нанесение серебра в количестве 0,2 мас.% или более от массы отработанного катализатора эпоксидирования, являющегося объектом нанесения, в частности 0,5 мас.% или более, 1 мас.% или более, 5 мас.% или более, 10 мас.% или более, или 12 мас.% или более.
13. Способ по пп.5-6 или 7, в котором материал, являющийся объектом для нанесения, включает материал носителя для приготовления свежего катализатора эпоксидирования.
14. Способ по п.13, дополнительно включающий нанесение серебра на материал, являющийся объектом для нанесения, в количестве 10 г/кг или более массы свежего катализатора эпоксидирования.
15. Способ по п.1 включающий
контактирование массы отработанного катализатора, являющегося источником вторичного рения, с первой аликвотой водной жидкости при условиях первой экстракции, в результате которой экстрагируют первую часть рения из отработанного катализатора, являющегося вторичным источником рения, получая первый подвергнутый экстракции отработанный катализатор, являющийся источником вторичного рения, и первый водный экстракт, включающий первое количество экстрагированного рения; и,
контактирование подвергнутого первой экстракции отработанного катализатора, являющегося вторичным источником рения, с одной или более аликвот водной жидкости при условиях последующей экстракции, которое дает один или более дополнительных водных экстрактов, включающих одно или более дополнительных количеств экстрагированного рения.
16. Способ по п.15, в котором первая аликвота и одна или более аликвот включают практически такую же массу водной жидкости, как и масса отработанного катализатора, являющегося вторичным источником рения.
17. Способ по п.1, в котором суммарное количество экстрагированного рения составляет 75 мас.% или более, в частности 85 мас.% или более от суммарного количества рения, изначально присутствующего в отработанном катализаторе, являющимся вторичным источником рения.
18. Способ по пп.5-7 и 15-17, дополнительно включающий нанесение некоторого количества одного или более регенерирующих компонентов coпромоторов рения, выбранных из группы, состоящей из вольфрама, хрома, молибдена, серы, фосфора, бора и их смесей.
19. Способ по п.13, дополнительно включающий нанесение некоторого количества одного или более компонентов coпромоторов рения, выбранных из группы, состоящей из вольфрама, хрома, молибдена, серы, фосфора, бора и их смесей.
20. Способ по пп.5-7 и 15-17, дополнительно включающий нанесение на материал, являющийся объектом для нанесения, некоторого количества одного или более регенерирующих дополнительных элементов, выбранных из группы, состоящей из азота, фтора, щелочных металлов, щелочноземельных металлов, титана, гафния, циркония, ванадия, таллия, тория, тантала, ниобия, галлия, германия и их смесей.
21. Способ по п.13, дополнительно включающий нанесение на материал, являющийся объектом для нанесения, некоторого количества одного или более дополнительных элементов, выбранных из группы, состоящей из азота, фтора, щелочных металлов, щелочноземельных металлов, титана, гафния, циркония, ванадия, таллия, тория, тантала, ниобия, галлия, германия и их смесей.
22. Способ по пп.5-7 и 15-17, дополнительно включающий нанесение на материал, являющийся объектом для нанесения, некоторого количества одного или более регенерирующих щелочных металлов, выбранных из группы, состоящей из лития, калия, цезия и их смесей.
23. Способ по п.13, дополнительно включающий нанесение на материал, являющийся объектом для нанесения, некоторого количества одного или более щелочных металлов, выбранных из группы, состоящей из лития, калия, цезия и их смесей.
24. Способ по пп.5-7 и 15-17, дополнительно включающий промывку материала, являющегося объектом для нанесения, перед нанесением количества рения на материал, являющийся объектом для нанесения.
25. Способ эпоксидирования одного или более олефинов, включающий
приготовление катализатора эпоксидирования по любому одному из пп.5-23 или 24; и
взаимодействие исходной реакционной смеси, включающей один или более олефинов в присутствии катализатора эпоксидирования.
26. Способ по п.25, в котором один или более олефинов включают этилен.
27. Способ получения 1,2-диола, эфира 1,2-диола, 1,2-карбоната или алканоламина, включающий получение оксида олефина способом эпоксидирования олефина по пп.25 или 26; и
превращение оксида олефина в 1,2-диол, эфир 1,2-диола, 1,2-карбонат или алканоламин.